본 발명은 철계 합급 코팅 방법에 관한 것으로서, 더욱 상세하게는 팩 시멘테이션으로 철계 합금 표면에 크롬계 코팅층을 형성하고, 스크린 플라즈마를 이용하여 상기 크롬계 코팅층 상에 침질탄화층을 형성하는 방법에 관한 것이다. 따라서 본 발명은 철계 합금에 팩 시멘테이션 및 스크린 플라즈마를 이용하여 크롬계 코팅층 및 침질탄화층을 형성함으로써, 고경도 및 저마찰성이 우수한 제품을 제조할 수 있는 특징이 있다.
주어진 문장을 읽고 간략하게 요약해주세요.

문장: 
[ 발명의 명칭 ]
철계 합금의 코팅 방법 및 이에 의하여 제조된 고경도 및 저마찰 특성을 갖는 제품Methods for coating surface of iron-based alloy and products with high hardness and low friction manufactured thereby
[ 기술분야 ]
본 발명은 철계 합금의 코팅 방법 및 이에 의하여 제조된 고경도 및 저마찰 특성을 갖는 제품에 관한 것으로, 더욱 상세하게는 철계 합금 표면에 팩 시멘테이션으로 크롬계 코팅층을 형성한 후, 크롬계 코팅층이 형성된 철계 합금 상에 스크린 플라즈마 침질탄화법으로 침질탄화층을 코팅하는 철계 합금의 코팅 방법 및 이에 의하여 제조된 고경도 및 저마찰 특성을 갖는 제품에 관한 것이다.
[ 배경기술 ]
일반적으로 팩 시멘테이션(pack cementation)은 일종의 CVD(Chemical Vapor Deposition) 기술로서, 팩 내에 철계 합금 및 팩 혼합물 분말을 장입한 후 상기 팩을 가열하여 상기 철계 합금을 코팅하는 방법이다. 상기 팩 혼합물 분말은 크로뮴(Cr), 알루미늄(Al), 규소(Si) 등과 같은 반응 금속, 염화암모늄(NH4Cl)과 같은 활성제, 및 알루미나(Al2O3) 같은 불활성제를 포함하는 분말이다. 상기 팩이 가열되면, 상기 반응 금속 및 상기 활성제가 반응하고 기체 상태가 된 상기 반응 금속은 상기 철계 합금 표면에 침투하여, 상기 반응 금속을 주성분으로 하는 코팅층이 형성된다. 상기 불활성제는 코팅이 진행되는 동안 상기 철계 합금의 소결을 방지한다.팩 시멘테이션은 오랫동안 사용되어 온 코팅 방법으로 여러 가지 장점이 있다. 팩 시멘테이션은 간단하고 경제적이며 밀착력이 우수한 코팅층을 형성하는 코팅 방법이다. 그리고 팩 시멘테이션에 의해 코팅된 철계 합금은 개선된 경도, 내식성, 내마모성, 내산화성 등과 같은 기계적 물성을 가진다. 또한 팩 시멘테이션에 의해 3차원 형상의 철계 합금에 대해서도 전면적으로 균일한 코팅층이 형성될 수 있다.팩 시멘테이션은 반응 금속의 종류에 따라 크로마이징(chromizing), 알루미나이징(aluminizing), 실리코나이징(siliconizing) 등으로 분류될 수 있다. 상기 크로마이징과 관련하여, 등록특허 제10-1384374호(발명의 명칭: 팩 시멘테이션으로 금속 소결 부품을 코팅하는 방법 및 팩 시멘테이션 코팅한 금속 소결 부품, 특허문헌 1)가 개시되어 있다. 상기 알루미나이징과 관련하여, 미국 공개특허 제2011-0293365호(발명의 명칭: Cement plant refractory anchor, 특허문헌 2)가 개시되어 있다. 그리고 상기 실리코나이징과 관련하여, 미국 등록특허 제5275983호(발명의 명칭: Pack mixture composition for SiC pack cementation coating of carbonaceous substrates, 특허문헌 3)가 개시되어 있다.한편 베어링, 부싱 등의 부품들은 고속으로 회전하는 장치에 사용되므로 고경도의 표면뿐만 아니라 저마찰 특성을 요한다. 그러나, 철계 합금은 고경도의 표면을 가지나 베어링, 부싱 등의 소재로 이용되기에는 마찰 계수가 높은 문제점이 있었다.이러한 문제점을 해결하기 위해, 상기 플라즈마 방법을 이용하여 질소 및 탄소를 침질탄화시켜 철계 합금의 마찰계수를 감소시키고자 하였다.그러나 상기 플라즈마 방법은 철계 합금에 직접적인 아크(arc)가 발생하여 철계 합금의 표면이 손상되고, 철계 합금 표면에 생성되는 글로우(glow) 때문에 내부 온도가 균일하지 않아 질탄화층의 편차가 심한 문제점이 있었다.이러한 문제점을 해결하기 위해 스크린 플라즈마 방법을 이용하여 질소 원자 및 탄소 원자를 침투시켜 철계 합금의 표면에 새로운 카바이드 및 질화물의 복합 형성으로 경도를 향상시키고 마찰계수를 감소시키고자 하였다.스크린 플라즈마 침질탄화는, 철계 합금의 표면에 직접 플라즈마를 발생시켜 질소 및 탄소를 침투시키는 방법인 통상의 플라즈마 방법과 달리, 철계 합금으로부터 이격된 스크린에 플라즈마를 발생시켜 질소를 침투시켜 침질탄화층을 제조하는 방법이다.도 1은 일반적인 스크린 플라즈마 장치를 도시한다. 상기 스크린 플라즈마 장치는 진공 챔버(10), 스크린(20), 히터(30), 진공 펌프(40), 캐소드 전원부(50), 및 히터 전원부(60)를 구비한다. 도 1이 참조되어 일반적인 스크린 플라즈마 침질탄화가 설명된다.먼저, 상기 진공 챔버(10)를 1×10-3 Torr 정도의 진공 압력 분위기가 조성되도록 진공 펌프(40)를 가동시킨 후, 스크린(20)과 연결되어 있는 캐소드 전원부(50)을 가동시켜 스크린(20)을 가열시키고, 히터(30)와 연결되어 있는 히터 전원부(60)를 가동시켜 히터(30)가 가열되서 진공 챔버(10) 내의 온도를 공정 온도로 상승시킨다. 이 때, 진공 챔버(10) 내벽은 플러스(+) 상대 전하가 나타나고, 스크린(20)은 마이너스(-) 상대 전하가 나타나서, 진공 챔버(10) 내벽과 스크린(20) 사이에 전기장이 생성된다.그 다음으로는, 질소, 탄화수소 및 수소 가스를 진공 챔버(10) 내부에 주입시킨다. 이 때, 수소 가스는 진공 챔버(10) 내부가 고온 및 진공 분위기로 형성되어 있어 진공 챔버(10)에 주입되자마자 온도 및 압력의 에너지를 받아 플라즈마화 되고, 수소 플라즈마 및 탄화수소 플라즈마는 스크린(20) 주변에 밀집된다.질소 가스는 이온화 에너지가 수소 가스보다 상대적으로 커서 플라즈마화가 원활히 이루어지지 않는다. 그러나, 이미 플라즈마화 된 수소 플라즈마가 질소 가스와 충돌하여 질소 플라즈마가 원활히 생성될 수 있도록 하는 역할을 수행한다.상기 질소 및 탄화수소 플라즈마는 진공 챔버(10) 중심부에 위치하는 철계 합금(2)에 침투하여 철계 합금이 침질탄화된다.상기와 같은 스크린 플라즈마 장치를 이용한 스크린 플라즈마 침질탄화는 진공 챔버의 온도를 공정 온도까지 높이기 위해 추가 장치인 히터를 이용하여 진공 챔버를 가열해야 하는 문제점이 있었다. 또한, 철계 합금을 공기 중에 노출시키면 표면에 철계 산화막이 자연적으로 형성되는데 철계 산화막이 침질탄화 공정을 저해하는 원인이 되고, 철계 합금의 자기 전도성을 저하시켜 철계 산화막을 제거해야 하는 문제점이 있었다.또한, 종래의 스크린 플라즈마 장치는 고전류의 전원을 인가하며 캐소딕(cathodic)을 걸어주어야 함으로 인해 글로우(glow) 내에서 질소 및 탄화수소 가스의 반응에 의해 침투형 원소의 고밀도 투입공정이 불가능하여 입자 가속기나 고전압을 장치에 투입하여 철계 합금에 침질화층을 형성해야 하는 문제점이 있었다.따라서, 철계 합금의 경도를 높이고 마찰계수를 저하시키면서, 철계 산화막을 제어할 수 있으면서 추가 가열과정이 필요하지 않는 철계 합금 코팅 방법에 대한 기술개발이 요구되고 있는 실정이다.
[ 선행기술문헌 ]

[ 특허문헌 ]
대한민국 등록특허 제 10-1384374호미국 공개특허 제2011-0293365호미국 등록특허 제5275983호
[ 발명의 개요 ]

[ 해결하려는 과제 ]
본 발명이 이루고자 하는 기술적 과제는 종래의 산세 작업등 외부에서 처리해야만 제거 가능했던 스테인레스 소재 등에 자연적으로 형성되는 Cr2O3 등 강력한 산화막을 제어할 수 있으면서 가열과정에서 별도의 외부 히터 없이 매우 적은 양의 가스 투입 및 전력량으로 스크린에 형성되는 글로우(glow)를 이용한 가열 공정을 이용한 철계 합금 코팅 방법을 제공하는 것이다. 구체적으로는 원자단위의 질소 및 탄소를 이용하여 코팅층의 최표면에 새로운 합금 코팅을 부여하는 방법 및 상기 방법으로 제조된 고경도 및 저마찰 특성을 갖는 제품을 제공하는 것을 일목적으로 한다.본 발명이 이루고자 하는 기술적 과제는 이상에서 언급한 기술적 과제로 제한되지 않으며, 언급되지 않은 또 다른 기술적 과제들은 아래의 기재로부터 본 발명이 속하는 기술 분야에서 통상의 지식을 가진 자에게 명확하게 이해될 수 있을 것이다.
[ 과제의 해결 수단 ]
상기와 같은 목적을 달성하기 위하여, 본 발명의 일실시예는 팩 시멘테이션을 이용하여 철계 합금 표면에 크롬계 코팅층을 형성하는 단계 및 상기 크롬계 코팅층 상에 스크린 플라즈마를 이용하여 침질탄화층을 형성하는 단계를 포함하는 철계 합금 코팅 방법을 제공한다.본 발명의 실시예에 있어서, 상기 철계 합금은 베어링 강 또는 스테인리스 강을 포함하는 것을 특징으로 하는 철계 합금 코팅 방법일 수 있다.본 발명의 실시예에 있어서, 상기 크롬계 코팅층은 크롬(Cr), 크롬(Cr) 및 철(Fe) 또는 크롬(Cr), 철(Fe) 및 바나듐(V)을 포함하는 것을 특징으로 하는 철계 합금 코팅 방법일 수 있다.본 발명의 실시예에 있어서, 상기 팩 시멘테이션을 이용하여 철계 합금 표면에 크롬계 코팅층을 형성하는 단계는, 팩(pack)에 철계 합금 및 팩 혼합물을 투입하는 단계, 상기 팩을 진공 챔버에 장입하는 장입 단계, 상기 진공 챔버에 장입된 팩을 가열하는 가열 단계 및 상기 가열 단계에서 가열이 유지되는 동안 상기 철계 합금에 크롬계 코팅층이 형성되는 크롬계 코팅층 형성 단계를 포함하고, 상기 팩 혼합물은 크롬계 분말, 활성제 및 불활성제를 포함하는 것을 특징으로 하는 철계 합금 코팅 방법일 수 있다.본 발명의 실시예에 있어서, 상기 팩 혼합물의 크롬계 분말은 크롬(Cr) 분말, 크롬(Cr) 분말 및 철(Fe) 분말 또는 크롬(Cr) 분말, 철(Fe) 분말 및 바나듐(V) 분말을 포함하는 것을 특징으로 하는 철계 합금 코팅 방법일 수 있다.본 발명의 실시예에 있어서, 상기 팩 혼합물은 상기 크롬계 분말 10.5 wt% 내지 52.9 wt%, 상기 활성제 0.1 wt% 내지 3 wt% 및 상기 불활성제 47 wt% 내지 89.4 wt%를 포함하는 것을 특징으로 하는 철계 합금 코팅 방법일 수 있다.본 발명의 실시예에 있어서, 상기 크롬계 코팅층 상에 스크린 플라즈마를 이용하여 침질탄화층을 형성하는 단계는, 크롬계 코팅층이 코팅된 철계 합금을 진공 챔버에 장입하고 상기 철계 합금을 이중 스크린으로 커버하는 단계, 상기 진공 챔버 내에 제1수소 가스를 주입하여 상기 철계 합금 상에 존재하는 크롬계 산화막을 환원하는 이온 클리닝 단계, 상기 이중 스크린에 공정 전류를 인가하고 상기 진공 챔버 내에 제2수소 가스, 질소 가스 및 탄화수소 가스를 주입하여 혼합 플라즈마를 발생시키는 단계 및 상기 혼합 플라즈마가 철계 합금 표면에 형성된 크롬계 코팅층 상에 코팅되어 침질탄화층을 형성하는 단계를 포함하는 것을 특징으로 하는 철계 합금 코팅 방법일 수 있다.본 발명의 실시예에 있어서, 상기 이온 클리닝 단계는, 상기 이중 스크린에 제1전류를 인가하여 상기 진공 챔버를 가열하는 단계, 상기 진공 챔버 내에 제1수소를 주입하는 단계, 상기 이중 스크린에 제2전류를 인가하여 상기 이중 스크린 주위에 수소 플라즈마를 발생시키는 단계 및 상기 철계 합금 상에 존재하는 크롬계 산화막을 환원시켜 제거하는 단계를 포함하는 것을 특징으로 하는 철계 합금 코팅 방법일 수 있다.본 발명의 실시예에 있어서, 상기 제1전류는 3 A 내지 5 A이고 상기 제2전류는 5 A 내지 15 A인 것을 특징으로 하는 철계 합금 코팅 방법일 수 있다.본 발명의 실시예에 있어서, 상기 크롬계 산화막은 크롬(Cr), 크롬(Cr) 및 철(Fe) 또는 크롬(Cr), 철(Fe) 및 바나듐(V)을 포함하는 것을 특징으로 하는 철계 합금 코팅 방법일 수 있다.본 발명의 실시예에 있어서, 상기 공정 전류는 20 A 내지 30 A인 것을 특징으로 하는 철계 합금 코팅 방법일 수 있다.본 발명의 실시예에 있어서, 상기 질소 가스 대 수소 가스의 함량비는 1:3 내지 4:1인 것을 특징으로 하는 철계 합금 코팅 방법일 수 있다.본 발명의 실시예에 있어서, 상기 탄화수소 가스는 CH4 또는 C2H2를 포함하고 1 sccm 내지 10 sccm 가스량이 주입 구간 및 정지 구간을 반복하여 펄스 주입되는 것을 특징으로 하는 철계 합금 코팅 방법일 수 있다.상기와 같은 목적을 달성하기 위하여, 본 발명의 다른 실시예는 철계 합금 코팅 방법으로 제조된 고경도 및 저마찰 특성을 갖는 제품을 제공한다.본 발명의 실시예에 있어서, 상기 제품의 경도는 1450 HV 내지 2400 HV인 것을 특징으로 하는 고경도 및 저마찰 특성을 갖는 제품일 수 있다.본 발명의 실시예에 있어서, 상기 제품의 마찰계수는 0.3 내지 0.4인 것을 특징으로 하는 고경도 및 저마찰 특성을 갖는 제품일 수 있다.
[ 발명의 효과 ]
상기와 같은 구성을 가지는 본 발명에 따르면, 팩 시멘테이션으로 크로마이징된 철계 합금 상에 스크린 플라즈마를 이용하여 침질탄화층을 제조할 수 있다.또한 본 발명에 따르면, 상기 스크린 플라즈마에서 스크린을 이중 구조로 사용하여 스크린 주위에 글로우(glow) 방전이 고밀도로 형성될 수 있어서 히터 없이도 충분히 진공 챔버 내부를 공정 온도까지 올릴 수 있다.또한 본 발명에 따르면, 상기 스크린 플라즈마 공정에서 이온클리닝 공정을 이용하여 철계 합금 상에 존재하는 크롬계 산화막을 제거하여 침질탄화 공정이 저해되지 않을 수 있다.또한 본 발명에 따르면, 철계 합금 코팅 방법으로 제조된 제품은 경도가 1450 HV 이상의 경도값을 가지며, 마찰계수가 0.4 이하로 저하될 수 있는 특성을 가질 수 있다.본 발명의 효과는 상기한 효과로 한정되는 것은 아니며, 본 발명의 상세한 설명 또는 특허청구범위에 기재된 발명의 구성으로부터 추론 가능한 모든 효과를 포함하는 것으로 이해되어야 한다.
[ 도면의 간단한 설명 ]
도 1은 종래의 일반적인 스크린 플라즈마 장치를 나타낸 단면도이다.도 2는 본 발명의 일실시예에 따른 스크린 플라즈마 장치를 나타낸 단면도이다.도 3은 본 발명의 일실시예에 따른 이중 스크린을 나타낸 사시도이다.도 4는 본 발명의 일실시예에 따른 크롬계 코팅층 및 침질탄화층이 형성된 SUJ2들의 X-선 회절패턴들을 나타낸 그래프이다.도 5는 본 발명의 일실시예에 따른 크롬계 코팅층이 및 침탄화층이 형성된 SUJ2들의 X-선 회절패턴들을 나타낸 그래프이다.도 6은 본 발명의 일실시예에 따른 크롬계 코팅층 및 침질탄화층이 형성된 SUS316들의 X-선 회절패턴들을 나타낸 그래프이다.도 7은 본 발명의 일실시예에 따른 크롬계 코팅층 및 침탄화층이 형성된SUS316들의 X-선 회절패턴들을 나타낸 그래프이다.도 8은 본 발명의 일실시예에 따른 제조예 1(SUJ2-Cr-SPNC)의 단면 형상을 나타낸 이미지이다.도 9는 본 발명의 일실시예에 따른 제조예 1(SUJ2-Cr-SPNC)의 깊이에 따른 원소 함량을 나타낸 그래프이다.도 10은 본 발명의 일실시예에 따른 제조예 2(SUJ2-Cr-Fe-SPNC)의 단면 형상을 나타낸 이미지이다.도 11은 본 발명의 일실시예에 따른 제조예 2(SUJ2-Cr-Fe-SPNC)의 깊이에 따른 원소 함량을 나타낸 그래프이다.도 12는 본 발명의 일실시예에 따른 제조예 3(SUJ2-Cr-Fe-V-SPNC)의 단면 형상을 나타낸 이미지이다.도 13은 본 발명의 일실시예에 따른 제조예 3(SUJ2-Cr-Fe-V-SPNC)의 깊이에 따른 원소 함량을 나타낸 그래프이다.도 14는 본 발명의 일실시예에 따른 비교예 1(SUJ2-Cr-SPC)의 단면 형상을 나타낸 이미지이다.도 15는 본 발명의 일실시예에 따른 비교예 1(SUJ2-Cr-SPC)의 깊이에 따른 원소 함량을 나타낸 그래프이다.도 16은 본 발명의 일실시예에 따른 비교예 4(SUJ2-Cr-Fe-SPC)의 단면 형상을 나타낸 이미지이다.도 17은 본 발명의 일실시예에 따른 비교예 4(SUJ2-Cr-Fe-SPC)의 깊이에 따른 원소 함량을 나타낸 그래프이다.도 18은 본 발명의 일실시예에 따른 비교예 5(SUJ2-Cr-Fe-V-SPC)의 단면 형상을 나타낸 이미지이다.도 19는 본 발명의 일실시예에 따른 비교예 5(SUJ2-Cr-Fe-V-SPC)의 깊이에 따른 원소 함량을 나타낸 그래프이다.도 20은 본 발명의 일실시예에 따른 제조예 4(SUS316-Cr-SPNC)의 단면 형상을 나타낸 이미지이다.도 21은 본 발명의 일실시예에 따른 제조예 4(SUS316-Cr-SPNC)의 깊이에 따른 원소 함량을 나타낸 그래프이다.도 22는 본 발명의 일실시예에 따른 제조예 5(SUS316-Cr-Fe-SPNC)의 단면 형상을 나타낸 이미지이다.도 23은 본 발명의 일실시예에 따른 제조예 5(SUS316-Cr-Fe-SPNC)의 깊이에 따른 원소 함량을 나타낸 그래프이다.도 24는 본 발명의 일실시예에 따른 제조예 6(SUS316-Cr-Fe-V-SPNC)의 단면 형상을 나타낸 이미지이다.도 25는 본 발명의 일실시예에 따른 제조예 6(SUS316-Cr-Fe-V-SPNC)의 깊이에 따른 원소 함량을 나타낸 그래프이다.도 26은 본 발명의 일실시예에 따른 비교예 6(SUS316-Cr-SPC)의 단면 형상을 나타낸 이미지이다.도 27은 본 발명의 일실시예에 따른 비교예 6(SUS316-Cr-SPC)의 깊이에 따른 원소 함량을 나타낸 그래프이다.도 28은 본 발명의 일실시예에 따른 비교예 7(SUS316-Cr-Fe-SPC)의 단면 형상을 나타낸 이미지이다.도 29는 본 발명의 일실시예에 따른 비교예 7(SUS316-Cr-Fe-SPC)의 깊이에 따른 원소 함량을 나타낸 그래프이다.도 30은 본 발명의 일실시예에 따른 비교예 8(SUS316-Cr-Fe-V-SPC)의 단면 형상을 나타낸 이미지이다.도 31은 본 발명의 일실시예에 따른 비교예 8(SUS316-Cr-Fe-V-SPC)의 깊이에 따른 원소 함량을 나타낸 그래프이다.도 32는 본 발명의 일실시예에 따른 제조예 1(SUJ2-Cr-SPNC)의 마찰계수를 측정한 그래프이다.도 33은 본 발명의 일실시예에 따른 제조예 2(SUJ2-Cr-Fe-SPNC)의 마찰계수를 측정한 그래프이다.도 34는 본 발명의 일실시예에 따른 제조예 3(SUJ2-Cr-Fe-V-SPNC)의 마찰계수를 측정한 그래프이다.도 35는 본 발명의 일실시예에 따른 비교예 1(SUJ2-Cr-SPC)의 마찰계수를 측정한 그래프이다.도 36은 본 발명의 일실시예에 따른 비교예 4(SUJ2-Cr-Fe-SPC)의 마찰계수를 측정한 그래프이다.도 37은 본 발명의 일실시예에 따른 비교예 5(SUJ2-Cr-Fe-V-SPC)의 마찰계수를 측정한 그래프이다.도 38은 본 발명의 일실시예에 따른 비교예 2(SUJ2-SPNC)의 마찰계수를 측정한 그래프이다.도 39는 본 발명의 일실시예에 따른 비교예 3(SUJ2-SPC)의 마찰계수를 측정한 그래프이다.도 40은 본 발명의 일실시예에 따른 제조예 4(SUS316-Cr-SPNC)의 마찰계수를 측정한 그래프이다.도 41은 본 발명의 일실시예에 따른 제조예 5(SUS316-Cr-Fe-SPNC)의 마찰계수를 측정한 그래프이다.도 42는 본 발명의 일실시예에 따른 제조예 6(SUS316-Cr-Fe-V-SPNC)의 마찰계수를 측정한 그래프이다.도 43은 본 발명의 일실시예에 따른 비교예 6(SUS316-Cr-SPC)의 마찰계수를 측정한 그래프이다.도 44는 본 발명의 일실시예에 따른 비교예 7(SUS316-Cr-Fe-SPC)의 마찰계수를 측정한 그래프이다.도 45는 본 발명의 일실시예에 따른 비교예 8(SUS316-Cr-Fe-V-SPC)의 마찰계수를 측정한 그래프이다.
[ 발명을 실시하기 위한 구체적인 내용 ]
이하에서는 첨부한 도면을 참조하여 본 발명을 설명하기로 한다. 그러나 본 발명은 여러 가지 상이한 형태로 구현될 수 있으며, 따라서 여기에서 설명하는 실시예로 한정되는 것은 아니다. 그리고 도면에서 본 발명을 명확하게 설명하기 위해서 설명과 관계없는 부분은 생략하였으며, 명세서 전체를 통하여 유사한 부분에 대해서는 유사한 도면 부호를 붙였다.본 명세서에서 사용되는 용어는 다양한 실시예를 설명하기 위한 것이지, 본 발명을 한정하기 위한 것이 아니다. 제1구성요소가 제2구성요소에 "연결(접속, 접촉, 결합)"되어 있다고 표현될 때, 이는 상기 제1구성요소가 상기 제2구성요소에 "직접적으로 연결"되거나 또는 제3구성요소를 통해 "간접적으로 연결"될 수 있다는 것을 의미한다. 단수의 표현은, 문맥상 명백하게 다르게 뜻하지 않는 한, 복수의 표현들을 포함한다. 또한, "포함하다" 또는 "가지다" 등의 용어는 명세서상에 기재된 특징, 숫자, 단계, 동작, 구성요소, 부품, 또는 이들을 조합한 것이 존재한다는 것을 의미하지, 하나 또는 그 이상의 다른, 특징, 숫자, 단계, 동작, 구성요소, 부품, 또는 이들을 조합한 것의 존재 또는 부가 가능성이 배제된다는 것을 의미하지 않는다.본 명세서에서 사용한 용어는 단지 특정한 실시예를 설명하기 위해 사용된 것으로, 본 발명을 한정하려는 의도가 아니다. 단수의 표현은 문맥상 명백하게 다르게 뜻하지 않는 한, 복수의 표현을 포함한다. 본 명세서에서, “포함하다” 또는 “가지다” 등의 용어는 명세서상에 기재된 특징, 숫자, 단계, 동작, 구성요소, 부품 또는 이들을 조합한 것이 존재함을 지정하려는 것이지, 하나 또는 그 이상의 다른 특징들이나 숫자, 단계, 동작, 구성요소, 부품 또는 이들을 조합한 것들의 존재 또는 부가 가능성을 미리 배제하지 않는 것으로 이해되어야 한다.이하 첨부된 도면을 참고하여 본 발명의 실시예를 상세히 설명하기로 한다.이하, 철계 합금 코팅 방법에 대하여 설명한다.본 발명의 실시예에 있어서, 철계 합금 코팅 방법은 팩 시멘테이션을 이용하여 철계 합금 표면에 크롬계 코팅층을 형성하는 단계 및 상기 크롬계 코팅층 상에 스크린 플라즈마를 이용하여 침질탄화층을 형성하는 단계를 포함할 수 있다.먼저, 팩 시멘테이션을 이용하여 철계 합금 표면에 크롬계 코팅층을 형성한다.본 발명의 실시예에 있어서, 팩 시멘테이션을 이용하여 철계 합금 표면에 크롬계 코팅층을 형성하는 방법은, 팩(pack)에 철계 합금 및 팩 혼합물을 투입하는 단계, 상기 팩을 진공 챔버에 장입하는 장입 단계, 상기 진공 챔버에 장입된 팩을 가열하는 가열 단계 및 상기 가열 단계에서 가열이 유지되는 동안 상기 철계 합금에 크롬계 코팅층이 형성되는 크롬계 코팅층 형성 단계를 포함할 수 있다.팩 시멘테이션으로 철계 합금 표면에 크롬계 코팅층을 형성하기 위해서는 먼저 팩(pack)에 철계 합금 및 팩 혼합물을 투입한다.팩 시멘테이션은 팩 혼합물 속에 처리하고자 하는 금속 부품을 넣고 고온에서 일정 시간 가열하여 금속 부품 상에 표면층을 형성하고 동시에 금속 부품의 표면층에 확산 코팅층을 얻을 수 있는 코팅층 제조방법이다.본 발명의 팩 시멘테이션은 철계 합금 표면에 크롬계 코팅층을 형성하기 위한 방법으로 사용될 수 있다.본 발명의 실시예에 있어서, 상기 철계 합금은 베어링 강 또는 스테인리스 강을 포함할 수 있지만, 이에 제한되는 것은 아니다.베어링 강은 고탄소크롬 특수강이며, 스테인리스 강은 철의 내식성을 보완하기 위해 니켈 및 크롬 등을 함유한 합금강이다.예를 들어, 본 발명의 철계 합금은 SUJ2 베어링 강 또는 SUS316 스테인리스 강일 수 있다.본 발명의 실시예에 있어서, 상기 팩 혼합물은 크롬계 분말, 활성제 및 불활성제를 포함할 수 있다.본 발명의 실시예에 있어서, 상기 팩 혼합물의 크롬계 분말은 크롬(Cr) 분말, 크롬(Cr) 분말 및 철(Fe) 분말 또는 크롬(Cr) 분말, 철(Fe) 분말 및 바나듐(V) 분말을 포함할 수 있지만, 이에 제한되는 것은 아니다.통상적으로 크롬 금속은 경도, 내식성 및 윤활성이 우수한 특성을 나타내기 때문에, 본 발명의 상기 크롬계 분말은 크롬계 코팅층을 제조할 때 사용되는 반응물로, 철계 합금의 경도, 내식성 및 윤활성을 향상시킬 수 있는 효과가 있을 수 있다.또한, 본 발명에서 상기 활성제는 크롬계 코팅층을 이루게 될 크롬 분말과 반응하면서 크롬계 코팅층 형성에 기여할 수 있으며, 할로겐화합물계염을 포함할 수 있다. 구체적으로, 상기 할로겐화합물계염은 테트라플루오르붕산칼륨(KBF4), 염화암모늄(NH4Cl), 플루오르암모늄(NH4F), 플루오르소듐(NaF) 또는 염화소듐(NaCl)을 포함할 수 있으나, 이에 제한되는 것은 아님을 명시한다.예를 들어, 본 발명의 활성제는 테트라플루오르붕산칼륨(KBF4)일 수 있다.또한, 본 발명의 불활성제는 크롬계 코팅층이 형성되는 과정에서 철계 합금의 소결을 방지할 수 있다. 구체적으로, 상기 불활성제는 산화알루미늄(Al2O3), 실리카(SiO2), 탄화규소(SiC) 또는 산화크롬(Cr2O3)을 포함할 수 있으나, 이에 제한되는 것은 아님을 명시한다.예를 들어, 본 발명의 불활성제는 산화알루미늄(Al2O3)일 수 있다.본 발명의 실시예에 있어서, 상기 팩 혼합물은 상기 크롬계 분말 10.5 wt% 내지 52.9 wt%, 상기 활성제 0.1 wt% 내지 3 wt% 및 상기 불활성제 47 wt% 내지 89.4 wt%를 포함할 수 있으나 이에 제한되는 것은 아니다.여기서, 상기 크롬계 분말의 함량은 상기 팩 혼합물의 전체 함량 중 10.5 wt% 내지 52.9 wt%를 포함할 수 있다. 크롬계 분말의 함량이 10.5 wt% 미만일 경우에는 크롬계 코팅층이 너무 얇게 형성되거나 크롬계 코팅층의 경도값이 목표치에 미달될 수 있어 바람직하지 않다. 반면 크롬계 분말의 함량이 52.9 wt%를 초과하면, 크롬계 분말이 불활성제와 뭉쳐지면서 철계 합금의 표면에 불필요한 물질이 첨가되고, 이에 따라 철계 합금에 지나치게 기공이 생길 수 있어 바람직하지 않다.예를 들어, 본 발명의 크롬 금속 분말의 함량은 30 wt%일 수 있다.그리고, 상기 활성제의 함량은 상기 팩 혼합물의 전체 함량 중 0.1 wt% 내지 3 wt%를 포함할 수 있다. 활성제의 함량이 0.1 wt% 미만이거나 3 wt%를 초과하면, 전술한 크롬계 분말의 함량을 고려할 때, 불균일한 크롬계 코팅층이 형성되거나 크롬계 코팅층 내부에 얼룩이 발생하여 크롬계 코팅층의 기계적 물성이 저하되는 문제가 생길 수 있어 바람직하지 않다.예를 들어, 본 발명의 활성제의 함량은 1 wt%일 수 있다.또한, 상기 불활성제의 함량은 상기 팩 혼합물의 전체 함량 중 47 wt% 내지 89.4 wt%를 포함할 수 있다. 불활성제의 함량이 47 wt% 미만이면 크롬계 코팅층을 이루게 될 크롬의 침투 및 확산이 원하는 정도로 이루어지지 않을 수 있고, 불활성제의 함량이 89.4 wt%를 초과하면, 크롬계 코팅층의 형성이 늦어져 크롬계 코팅층의 기계적 물성이 목표치에 미달될 수 있어 바람직하지 않다.예를 들어, 본 발명의 불활성제의 함량은 69 wt%일 수 있다.그 다음으로는, 상기 팩을 진공 챔버에 장입한 후, 상기 진공 챔버에 장입된 팩을 가열한다.그 다음으로는, 상기 가열 과정이 유지되는 동안 상기 철계 합금에 크롬계 코팅층이 형성된다.본 발명에서 크롬계 코팅층은 가열 온도가 유지되는 동안, 팩 혼합물을 이루는 성분 중 크롬계 분말이 활성제와 반응하여 크롬계 할로겐화합물 기체로 형성될 수 있고, 상기 크롬계 할로겐화합물 기체들이 철계 합금의 표면에 흡착되어 상기 철계 합금의 내부로 침투 및 확산되면서 형성될 수 있다.본 발명에서 팩 시멘테이션을 이용하여 철계 합금 표면에 크롬계 코팅층을 형성한 다음으로, 상기 크롬계 코팅층 상에 스크린 플라즈마를 이용하여 침질탄화층을 형성한다.도 2는 본 발명의 일실시예에 따른 스크린 플라즈마 장치를 도시한 단면도이다. 상기 스크린 플라즈마 장치는 진공 챔버(10), 이중 스크린(70), 진공 펌프(40) 및 캐소드 전원부(50)를 구비한다. 도 2가 참조되어 본 발명의 스크린 플라즈마 침질탄화가 설명된다.본 발명의 실시예에 있어서, 상기 크롬계 코팅층 상에 스크린 플라즈마를 이용하여 침질탄화층을 형성하는 방법은 크롬계 코팅층이 코팅된 철계 합금(2)을 진공 챔버(10)에 장입하고 상기 철계 합금(2)을 이중 스크린(70)으로 커버하는 단계, 상기 진공 챔버(10) 내에 제1수소 가스를 주입하여 상기 철계 합금(2) 상에 존재하는 크롬계 산화막을 환원하는 이온 클리닝 단계, 상기 이중 스크린(70)에 공정 전류를 인가하고, 상기 진공 챔버(10) 내에 제2수소 가스, 질소 가스 및 탄화수소 가스를 주입하여 혼합 플라즈마를 발생시키는 단계 및 상기 혼합 플라즈마가 철계 합금(2) 표면에 형성된 크롬계 코팅층 상에 코팅되어 침질탄화층을 형성하는 단계를 포함할 수 있다.먼저, 크롬계 코팅층이 코팅된 철계 합금(2)을 진공 챔버(10)에 장입하고 상기 철계 합금(2)을 이중 스크린(70)으로 커버한 후, 진공 펌프(40)을 작동시켜 진공 챔버(10) 내부의 분위기를 1×10-3 Torr 내지 1×10-1 Torr 수준의 진공도로 조성한다. 이 때, 진공 챔버(10) 내벽은 플러스(+) 상대 전하가 나타나고, 이중 스크린(70)은 마이너스(-) 상대 전하가 나타나서, 진공 챔버(10) 내벽과 이중 스크린(70) 사이에 전기장이 생성된다.진공 챔버(10)의 진공도가 1×10-1 Torr 미만일 경우에는, 진공 챔버(10) 내의 불순물이 충분히 제거되기 어려워 바람직하지 않고, 1×10-3 Torr 이내로 진공 분위기를 조성하여도 불순물이 충분히 제거될 수 있기 때문에, 1×10-3 Torr 초과로 진공 분위기를 조성하는 것은 공정상 불필요 하므로 바람직하지 않다.본 발명의 실시예에 있어서, 팩 시멘테이션으로 크롬계 코팅층이 코팅된 철계 합금(2)을 진공 챔버(10)에 장입한 후, 상기 철계 합금(2)을 이중 스크린(70)으로 덮는다.도 3은 본 발명의 일실시예에 따른 이중 스크린(70)을 나타낸 사시도이다.도 3을 참조하면, 이중 스크린(70)은 스크린 플라즈마 공정에서 사용하는 스크린으로서, 외통(71) 및 내통(72)으로 구성되어 있으며, 하부가 개방된 원통형의 구조를 가지고 있다.본 발명의 실시예에 있어서, 이중 스크린(70)은 진공 챔버(10) 내에서 글로우(glow) 방전이 발생시키는 전극 역할을 할 수 있다.그 다음으로는, 상기 진공 챔버(10) 내에 제1수소 가스를 주입하여 상기 철계 합금(2) 상에 존재하는 크롬계 산화막을 환원시키는데, 이 과정을 이온클리닝이라고 한다.상기 이온클리닝 방법은, 상기 이중 스크린(70)에 제1전류를 인가하여 상기 진공 챔버(10)를 가열하는 단계, 상기 진공 챔버(10) 내에 제1수소를 주입하는 단계, 상기 이중 스크린(70)에 제2전류를 인가하여 상기 이중 스크린(70) 주위에 수소 플라즈마를 발생시키는 단계 및 상기 철계 합금(2) 상에 존재하는 크롬계 산화막을 환원시켜 제거하는 단계를 포함할 수 있다.먼저 이중 스크린(70)에 제1전류를 인가하면, 진공 챔버(10)의 내부 온도가 100 ℃까지 상승된다.본 발명의 실시예에 있어서, 제1전류를 인가하여 진공 챔버(10)를 100 ℃로 예열하면, 스크린 사이에서 발생하는 고밀도의 글로우(glow)를 이용하여 진공 챔버(10)가 저온에서 고온으로 온도 변화가 일어날 때 열팽창에 의한 균열을 방지할 수 있고, 상기 진공 챔버(10) 내부에 있는 탄소를 태우면서 산소 및 수분을 배출시킬 수 있다.본 발명의 실시예에 있어서, 상기 제1전류는 3 A 내지 5 A이다. 제1전류가 상기 이중스크린(70)에 인가되어 진공 챔버(10)의 내부 온도를 100 ℃까지 가열시키는 제1전류의 세기는 3 A 내지 5 A가 바람직하다.예를 들어, 제1전류는 5 A일 수 있다.그 다음으로는, 상기 진공 챔버(10) 내에 제1수소를 주입한다.본 발명의 제1수소는 수소 플라즈마를 발생시키기 위한 가스원일 수 있다.그 다음으로는, 상기 이중 스크린(70)에 제2전류를 인가하여 상기 이중 스크린(20) 주위에 수소 플라즈마를 발생시킨다.본 발명의 실시예에 있어서 상기 이중 스크린(70)에 제2전류를 인가하면, 이중 스크린(70)의 외통(71) 및 내통(72) 사이에 글로우(glow) 방전이 발생하여, 상기 수소 플라즈마는 이중 스크린(70)의 외통(71) 및 내통(72) 사이에 존재하는 공간(S)에 수집될 수 있다. 이에 따라, 수소 플라즈마의 밀도는 단일의 스크린 플라즈마 장치보다 고밀도로 형성될 수 있다. 따라서, 별도의 외부 히터 없이 매우 적은 양의 가스 투입 및 전력량으로 스크린에 형성되는 글로우(glow)를 이용하여 공정 온도까지 진공 챔버(10)의 온도를 높이는 가열 과정을 진행할 수 있다.예를 들어, 수소 플라즈마는 Hα, Hβ 또는 Hγ를 포함하는 수소 플라즈마종을 포함할 수 있다.본 발명의 실시예에 있어서, 상기 제2전류는 5 A 내지 15 A이다. 제2전류가 상기 이중스크린(70)에 인가되어 진공 챔버(10)의 내부 온도를 250 ℃까지 가열시켜 수소 플라즈마를 발생시킬 수 있는 제2전류의 세기는 5 A 내지 15 A가 바람직하다.예를 들어, 제1전류는 15 A일 수 있다.본 발명의 실시예에 있어서, 상기 수소 플라즈마는 진공 펌프에 의한 힘으로 진공 챔버의 중심부에 위치할 수 있다.그 다음으로는, 상기 철계 합금(2) 상에 존재하는 크롬계 산화막을 환원시켜 제거한다.본 발명에서 팩 시멘테이션으로 크롬계 코팅층이 코팅된 철계 합금(2)은 진공 챔버(10)에 장입되기 전 외부 공기와 접촉하였을 때 표면에 크롬계 산화막이 형성될 수 있다.상기 크롬계 산화막은 침질탄화 공정을 저해하는 원인이 될 수 있으며, 철계 합금의 내식성은 좋아질 수 있으나 자기 전도성을 저하시키는 단점이 있다. 따라서, 본 발명에서 진공 챔버(10)의 중심부에 위치된 수소 플라즈마가 상기 크롬계 산화막과 반응하여 크롬계 산화막을 환원시켜 제거할 수 있다.본 발명의 실시예에 있어서, 상기 크롬계 산화막은 크롬(Cr), 크롬(Cr) 및 철(Fe) 또는 크롬(Cr), 철(Fe) 및 바나듐(V)을 포함할 수 있으나, 이에 제한되는 것은 아님을 명시한다.본 발명의 이온 클리닝 공정 다음으로는, 이중 스크린(70)에 공정 전류를 인가하고, 진공 챔버(10) 내에 제2수소 가스, 질소 가스 및 탄화수소 가스를 주입하여 혼합 플라즈마를 발생시킨다.예를 들어, 상기 혼합 플라즈마는 질소 플라즈마, 수소 플라즈마 및 탄화수소 플라즈마일 수 있다.본 발명의 실시예에 있어서, 상기 공정 전류는 20 A 내지 30 A일 수 있다. 공정 전류가 상기 이중스크린(70)에 인가되어 진공 챔버(10)의 내부 온도를 450 ℃ 내지 550 ℃까지 가열시켜 상기 혼합 플라즈마를 발생시킬 수 있는 공정 전류의 세기는 20 A 내지 30 A가 바람직하다.본 발명에서 상기 진공 챔버(10) 내에 제 2 수소 가스 및 탄화수소 가스가 주입되면, 제2수소 가스 및 탄화수소 가스는 진공 챔버(10) 내부가 고온 및 진공 분위기로 형성되어 있어 진공 챔버(10)에 주입되자마자 온도 및 압력의 에너지를 받아 플라즈마화 되고, 수소 플라즈마 및 탄화수소 플라즈마는 이중 스크린(70) 주변에 밀집된다.상기 탄화수소 가스는 CH4 또는 C2H2를 포함하고 1 sccm 내지 10 sccm 가스량이 주입 구간 및 정지 구간을 반복하여 펄스 주입될 수 있다.본 발명의 실시예에 있어서, 상기 탄화수소 가스를 펄스 주입함으로써 탄화수소 가스의 이온화율을 높일 수 있고, 탄소 및 질소의 확산층을 동일 시간대보다 더 깊은 깊이로 형성시킬 수 있다.예를 들어, 수소 플라즈마는 Hα, Hβ 또는 Hγ를 포함하는 수소 플라즈마종을 포함할 수 있으며, 탄화수소 가스는 2 초 동안 주입되고 5초 동안 정지되는 구간을 반복하여 펄스 주입될 수 있다.본 발명에서, 질소 가스는 이온화 에너지가 수소 가스보다 상대적으로 커서 플라즈마화가 원활히 이루어지지 않는다. 그러나, 이미 플라즈마화 된 수소 플라즈마가 질소 가스와 충돌하여 질소 플라즈마를 원활히 생성할 수 있도록 하는 역할을 수행한다. 수소 플라즈마는 질소 플라즈마의 유동성을 향상시킬 수 있다.예를 들어 본 발명의 질소 플라즈마는 N+, N, N2+ 또는 NH3를 포함하는 질소종을 포함할 수 있다.본 발명의 실시예에 있어서, 상기 질소 가스 대 수소 가스의 함량비는 1:3 내지 4:1일 수 있다. 더욱 바람직하게는 철계 합금이 베어링 강일 경우에는 질소 가스 대 수소 가스의 함량비가 1:3 내지 1:2가 바람직하며, 스테인리스 강일 경우에는 질소 가스 대 수소 가스의 함량비가 1:1 내지 4:1이 바람직하다.상기 베어링 강의 경우, 상기 스테인리스 강보다 모재로의 질소 확산이 보다 어렵기 때문에, 수소 가스의 함량을 높여주어서 질소 플라즈마의 유동성을 향상시켜 질소 확산을 유도하는 것이 바람직하다. 따라서, 수소의 함량이 질소의 함량보다 높은 1:3 내지 1:2의 질소 가스 대 수소 가스의 함량비가 바람직하다. 또한, 상기 스테인리스 강일 경우, 질소를 함유하는데 유리한 철계 합금으로, 질소 확산을 보다 더 고밀도로 수행하기 위해 질소의 함량이 수소의 함량보다 높은 1:1 내지 4:1의 질소 가스 대 수소 가스의 함량비가 바람직하다.마지막으로, 상기 혼합 플라즈마가 철계 합금(2) 표면에 형성된 크롬계 코팅층 상에 코팅되어 침질탄화층을 형성한다.본 발명의 실시예에 있어서, 상기 질소 플라즈마 및 탄화수소 플라즈마는 진공 펌프(40)의 영향력으로 진공 챔버(10)의 중심부에 위치하고, 상기 질소 플라즈마 및 탄화수소 플라즈마는 진공 펌프(40)가 기체를 빨아들이는 방향으로 이동하여 진공 챔버(10) 중심부에 위치하는 크롬계 코팅층이 코팅된 철계 합금(2)에 침투하여 상기 철계 합금(2) 표면에 침질탄화층이 형성될 수 있다.이하, 철계 합금의 코팅 방법으로 코팅된 고경도 및 저마찰 특성을 갖는 제품에 대하여 설명한다.본 발명의 실시예에 있어서, 상기 제품의 경도는 1450 HV 내지 2400 HV일 수 있다.통상적인 철계 합금의 경도는 800 HV 정도 인데, 본 발명은 팩 시멘테이션 및 스크린 플라즈마 공정을 이용하여 철계 합금의 경도를 높일 수 있다. 따라서 상기 공정으로 제조된 철계 합금을 모재로 하는 제품의 경도는 1450 HV 내지 2400 HV일 수 있다.본 발명의 실시예에 있어서, 상기 제품의 마찰계수는 0.3 내지 0.4일 수 있다.본 발명은 팩 시멘테이션 및 스크린 플라즈마 공정을 이용하여 철계 합금의 마찰계수를 저감시킬 수 있다. 따라서 상기 공정으로 제조된 철계 합금을 모재로 하는 제품의 마찰계수는 0.3 내지 0.4일 수 있다.이하, 본 발명의 제조예 및 실험예를 기재한다. 그러나, 이들 제조예 및 실험예는 본 발명의 구성 및 효과를 보다 구체적으로 설명하기 위한 것으로 본 발명의 범위가 이에 한정되는 것은 아님을 명시한다.[제조예 1]베어링 강(SUJ2) 철계 합금에 크롬(Cr) 코팅층을 형성한 후, 상기 코팅층 상에 침질탄화(SPNC, Screen Plasma Nitro-carburizing)층이 코팅된 철계 합금(SUJ2-Cr-SPNC) 제조1-1. 팩 시멘테이션을 이용한 크롬 코팅층 제조철계 모재로 SUJ2를 준비한 후, 크롬 분말 30 wt%, 테트라플루오르붕산칼륨 1 wt% 및 산화알루미늄 69 wt%를 포함하는 팩 혼합물을 제조하였다. 다음으로, SUJ2 및 팩 혼합물을 팩에 투입하고, 팩을 진공 챔버에 장입한 후 진공 챔버 내부를 1 Torr의 진공도로 진공화하였다. 다음으로, 진공 챔버 내부에 아르곤 가스를 3회 공급하여 퍼징을 수행하고, 공급되는 아르곤 가스의 유량을 낮추어 진공 챔버 내부가 1 기압으로 유지되게 하였다. 다음으로, 진공 챔버 내부의 온도를 950 ℃로 설정한 상태로 10 시간을 유지하여 크롬 코팅층을 제조하였다.1-2. 스크린 플라즈마를 이용하여 크롬 코팅층이 제조된 SUJ2에 침질탄화층 제조상기 크롬 코팅층이 제조된 SUJ2를 진공 챔버에 장입한 후, 장입된 SUJ2를 이중 스크린으로 커버하고, 상기 진공 챔버 내의 진공도를 5×10-3 Torr 수준으로 30 분간 유지한다. 이후 진공 챔버에 제1수소 가스를 500 sccm 투입하여 진공도를 0.1 Torr로 유지하도록 한다. 다음으로, 스크린에 5 A의 전류를 인가하여 스크린 사이에서 발생하는 고밀도의 글로우(glow)를 이용하여 진공 챔버가 저온에서 고온으로 온도 변화가 일어날 때 열팽창에 의한 균열 방지를 위해 예열한다. 다음으로, 15 A의 전류를 30 분간 인가하여 진공 챔버 내부의 온도를 250 ℃까지 상승시킨다. 연속적으로 챔버에 20 A 전류를 인가하여 진공 챔버 내부의 온도를 450 ℃까지 상승시킨 후 같은 전류를 인가한 상태에서 질소 가스 250 sccm, 제2수소 가스 350 sccm을 1 시간 동안 투입 한다. 탄화수소 가스는 5 sccm을 2 초 주입한 후 5 초 정지하는 간격으로 펄스 주입하는 과정을 1 시간 동안 수행하여 크롬 코팅층이 제조된 SUJ2에 침질탄화층을 제조하였다.[제조예 2]베어링 강 철계 합금에 크롬-철(Cr-Fe) 코팅층을 형성한 후, 상기 코팅층 상에 침질탄화층이 코팅된 철계 합금(SUJ2-Cr-Fe-SPNC) 제조상기 제조예 1에서 크롬 분말 대신 크롬 및 철 분말을 사용한 것을 제외하고는 동일한 조건으로 수행하여 크롬-철 코팅층이 제조된 SUJ2에 침질탄화층을 제조하였다.[제조예 3]베어링 강 철계 합금에 크롬-철-바나듐(Cr-Fe-V) 코팅층을 형성한 후, 상기 코팅층 상에 침질탄화층이 코팅된 철계 합금(SUJ2-Cr-Fe-V-SPNC) 제조상기 제조예 1에서 크롬 분말 대신 크롬, 철 및 바나듐 분말을 사용한 것을 제외하고는 동일한 조건으로 수행하여 크롬-철-바나듐 코팅층이 제조된 SUJ2에 침질탄화층을 제조하였다.[제조예 4]스테인리스 강(SUS316) 철계 합금에 크롬 코팅층을 형성한 후, 상기 코팅층 상에 침질탄화층이 코팅된 철계 합금(SUS316-Cr-SPNC) 제조상기 제조예 1에서 베어링 강 대신 스테인리스 강을 사용한 것을 제외하고는 동일한 조건으로 수행하여 크롬 코팅층이 제조된 SUS316에 침질탄화층을 제조하였다.[제조예 5]스테인리스 강 철계 합금에 크롬-철 코팅층을 형성한 후, 상기 코팅층 상에 침질탄화층이 코팅된 철계 합금(SUS316-Cr-Fe-SPNC) 제조상기 제조예 1에서 베어링 강 대신 스테인리스 강을 사용하고, 크롬 분말 대신 크롬 및 철 분말을 사용한 것을 제외하고는 동일한 조건으로 수행하여 크롬-철 코팅층이 제조된 SUS316에 침질탄화층을 제조하였다.[제조예 6]스테인리스 강 철계 합금에 크롬-철-바나듐 코팅층을 형성한 후, 상기 코팅층 상에 침질탄화층이 코팅된 철계 합금(SUS316-Cr-Fe-V-SPNC) 제조상기 제조예 1에서 베어링 강 대신 스테인리스 강을 사용하고, 크롬 분말 대신 크롬, 철 및 바나듐 분말을 사용한 것을 제외하고는 동일한 조건으로 수행하여 크롬-철-바나듐 코팅층이 제조된 SUS316에 침질탄화층을 제조하였다.[비교예 1]베어링 강 철계 합금에 크롬 코팅층을 형성한 후, 상기 코팅층 상에 침탄화(SPNC, Screen Plasma Carburizing)층이 코팅된 철계 합금(SUJ2-Cr-SPC) 제조상기 제조예 1에서 질소 가스를 사용하지 않고, 탄화수소 가스를 지속적으로 주입하는 것을 제외하고는 동일한 조건으로 수행하여 크롬 코팅층이 제조된 SUJ2에 침탄화층을 제조하였다.[비교예 2]베어링 강 철계 합금에 침질탄화층이 코팅된 철계 합금(SUJ2-SPNC) 제조상기 제조예 1에서 팩 시멘테이션을 수행하지 않는 것을 제외하고는 동일한 조건으로 수행하여 SUJ2에 침질탄화층을 제조하였다.[비교예 3]베어링 강 철계 합금에 침탄화층이 코팅된 철계 합금(SUJ2-SPC) 제조상기 제조예 1에서 팩 시멘테이션을 수행하지 않고, 스크린 플라즈마 이용 시 질소 가스를 사용하지 않고, 탄화수소 가스를 지속적으로 주입하는 것을 제외하고는 동일한 조건으로 수행하여 SUJ2에 침탄화층을 제조하였다.[비교예 4]베어링 강 철계 합금에 크롬-철 코팅층을 형성한 후, 상기 코팅층 상에 침탄화층이 코팅된 철계 합금(SUJ2-Cr-Fe-SPC) 제조상기 제조예 2에서 질소 가스를 사용하지 않고, 탄화수소 가스를 지속적으로 주입하는 것을 제외하고는 동일한 조건으로 수행하여 크롬-철 코팅층이 제조된 SUJ2에 침탄화층을 제조하였다.[비교예 5]베어링 강 철계 합금에 크롬-철-바나듐 코팅층을 형성한 후, 상기 코팅층 상에 침탄화층이 코팅된 철계 합금(SUJ2-Cr-Fe-V-SPC) 제조상기 제조예 3에서 질소 가스를 사용하지 않고, 탄화수소 가스를 지속적으로 주입하는 것을 제외하고는 동일한 조건으로 수행하여 크롬-철-바나듐 코팅층이 제조된 SUJ2에 침탄화층을 제조하였다.[비교예 6]스테인리스 강 철계 합금에 크롬 코팅층을 형성한 후, 상기 코팅층 상에 침탄화층이 코팅된 철계 합금(SUS316-Cr-SPC) 제조상기 제조예 4에서 질소 가스를 사용하지 않고, 탄화수소 가스를 지속적으로 주입하는 것을 제외하고는 동일한 조건으로 수행하여 크롬 코팅층이 제조된 SUS316에 침탄화층을 제조하였다.[비교예 7]스테인리스 강 철계 합금에 크롬-철 코팅층을 형성한 후, 상기 코팅층 상에 침탄화층이 코팅된 철계 합금(SUS316-Cr-Fe-SPC) 제조상기 제조예 5에서 질소 가스를 사용하지 않고, 탄화수소 가스를 지속적으로 주입하는 것을 제외하고는 동일한 조건으로 수행하여 크롬-철 코팅층이 제조된 SUS316에 침탄화층을 제조하였다.[비교예 8]스테인리스 강 철계 합금에 크롬-철-바나듐 코팅층을 형성한 후, 상기 코팅층 상에 침탄화층이 코팅된 철계 합금(SUS316-Cr-Fe-SPC) 제조상기 제조예 6에서 질소 가스를 사용하지 않고, 탄화수소 가스를 지속적으로 주입하는 것을 제외하고는 동일한 조건으로 수행하여 크롬-철-바나듐 코팅층이 제조된 SUS316에 침탄화층을 제조하였다.[실험예 1]SUJ2-크롬계 코팅층-SPNC 및 SUJ2-크롬계 코팅층-SPC의 결정구조 분석팩 시멘테이션 및 스크린 플라즈마로 제조된 코팅층이 존재하는 SUJ2의 결정구조를 확인하기 위하여 X-선 회절분석을 실시하였다.도 4는 팩 시멘테이션으로 크롬계 코팅층이 코팅된 SUJ2에 침질탄화층을 코팅한 제조예 1(SUJ2-Cr-SPNC), 제조예 2(SUJ2-Cr-Fe-SPNC) 및 제조예 3(SUJ2-Cr-Fe-V-SPNC)의 X-선 회절패턴들이다. 또한, 도 5는 팩 시멘테이션으로 크롬계 코팅층이 코팅된 SUJ2에 침탄화층을 코팅한 비교예 1(SUJ2-Cr-SPC), 비교예 4(SUJ2-Cr-Fe-SPC) 및 비교예 5(SUJ2-Cr-Fe-V-SPC)의 X-선 회절패턴들이다.도 4 내지 도 5를 참조하면, 스크린 플라즈마로 침질탄화층을 형성한 SUJ2는 침탄화층을 형성한 SUJ2와 상이한 결정구조를 나타내며, 팩 시멘테이션으로 코팅층을 제조하기 위한 크롬계 물질에 따라 상이한 결정구조를 나타내는 것을 확인하였다. 이러한 결과로, 팩 시멘테이션 및 스크린 플라즈마를 이용하여 원하는 결정상을 다양하게 제조할 수 있는 것으로 판단할 수 있다. 또한, 팩 시멘테이션 및 스크린 플라즈마를 SUJ2에 코팅층을 제조하기 위한 공정으로 함께 수행할 수 있는 것으로 판단할 수 있다.[실험예 2]SUS316-크롬계 코팅층-SPNC 및 SUS316-크롬계 코팅층-SPC의 결정구조 분석팩 시멘테이션 및 스크린 플라즈마로 제조된 코팅층이 존재하는 SUS316의 결정구조를 확인하기 위하여 X-선 회절분석을 실시하였다.도 6은 팩 시멘테이션으로 크롬계 코팅층이 코팅된 SUS316에 침질탄화층을 코팅한 제조예 4(SUS316-Cr-SPNC), 제조예 5(SUS316-Cr-Fe-SPNC) 및 제조예 6(SUS316-Cr-Fe-V-SPNC)의 X-선 회절패턴들이다. 또한, 도 7은 팩 시멘테이션으로 크롬계 코팅층이 코팅된 SUS316에 침탄화층을 코팅한 비교예 6(SUS316-Cr-SPC), 비교예 7(SUS316-Cr-Fe-SPC) 및 비교예 8(SUS316-Cr-Fe-V-SPC)의 X-선 회절패턴들이다.도 6 내지 도 7을 참조하면, 스크린 플라즈마로 침질탄화층을 형성한 SUS316은 침탄화층을 형성한 SUS316과 상이한 결정구조를 나타내며, 팩 시멘테이션으로 코팅층을 제조하기 위한 크롬계 물질에 따라 상이한 결정구조를 나타내는 것을 확인하였다. 이러한 결과로, 팩 시멘테이션 및 스크린 플라즈마를 이용하여 원하는 결정상을 다양하게 제조할 수 있는 것으로 판단할 수 있다. 또한, 팩 시멘테이션 및 스크린 플라즈마를 SUS316에 코팅층을 제조하기 위한 공정으로 함께 수행할 수 있는 것으로 판단할 수 있다.[실험예 3]팩 시멘테이션 및 스크린 플라즈마로 제조된 코팅층을 포함하는 SUJ2의 단면 형상 및 코팅층의 원소 함량 분석코팅층이 형성된 SUJ2의 단면 형상 및 깊이에 따른 원소 함량을 분석하기 위하여 코팅층을 포함하는 SUJ2를 마운팅(mounting)한 후 염산으로 에칭하여 단면이 드러난 샘플을 제작하였다. 상기 샘플의 단면 형상을 광학 현미경(Optical Microscope)을 사용하여 분석하였고, 글로우 방전 분광분석법(Glow Discharge Optical Emission Spectrometry, GD-OES)으로 원소 함량 분석을 실시하였다.도 8은 제조예 1(SUJ2-Cr-SPNC)의 단면 형상을 나타낸 이미지이고, 도 9는 제조예 1의 깊이에 따른 원소 함량을 나타낸 그래프이다. 또한, 도 10은 제조예 2(SUJ2-Cr-Fe-SPNC)의 단면 형상을 나타낸 이미지이고, 도 11은 제조예 2의 깊이에 따른 원소 함량을 나타낸 그래프이다. 또한, 도 12는 제조예 3(SUJ2-Cr-Fe-V-SPNC)의 단면 형상을 나타낸 이미지이고, 도 13은 제조예 3의 깊이에 따른 원소 함량을 나타낸 그래프이다.도 8 내지 도 13을 참조하면, 크롬 코팅층 및 침질탄화층이 존재하는 제조예 1의 최표면에서 질소, 탄소 및 크롬 원소의 함량이 5 wt% 이상 존재하는 것을 확인하였으며, 크롬 코팅층의 두께는 약 5 μm인 것을 확인하였다. 또한, SUJ2에 코팅된 코팅층이 균일하게 형성된 것을 확인하였다. 팩 시멘테이션으로 형성된 크롬계 코팅층에 철(Fe)이 포함된 제조예 2 및 제조예 3은 SUJ2의 최표면에 철(Fe)의 함량이 85 wt% 이상 존재하지만 그 두께는 매우 얇으며, 질소 및 탄소의 원소도 5 wt% 정도 존재하는 것을 확인하였다. 제조예 2 및 제조예 3의 코팅층의 최표면에서부터 1 μm 깊이 이후부터는 크롬 원소의 양이 다른 원소보다 많으며, 크롬 코팅층이 30 μm 이상으로 존재하는 것을 확인하였다. 또한, 제조예 3은 바나듐 코팅층이 25 μm 이상 존재하는 것을 확인하였다.도 14는 비교예 1(SUJ2-Cr-SPC)의 단면 형상을 나타낸 이미지이고, 도 15는 비교예 1의 코팅층의 원소 함량을 나타낸 그래프이다. 또한, 도 16은 비교예 4(SUJ2-Cr-Fe-SPC)의 단면 형상을 나타낸 이미지이고, 도 17은 비교예 4의 코팅층의 원소 함량을 나타낸 그래프이다. 또한, 도 18은 비교예 5(SUJ2-Cr-Fe-V-SPC)의 단면 형상을 나타낸 이미지이고, 도 19는 비교예 5의 코팅층의 원소 함량을 나타낸 그래프이다.도 8 내지 도 19를 참조하면, 스크린 플라즈마로 침질탄화층이 형성된 SUJ2 및 침탄화층이 형성된 SUJ2의 단면 형상은 유사한 것으로 확인되었다. 또한, 제조예 1 및 비교예 1 또는 제조예 2 및 비교예 4의 코팅층의 원소 함량은 탄소를 제외하고 유사한 수준으로 확인되었다. 다만, 비교예 5는 제조예 3보다 크롬 및 바나듐의 원소가 코팅층의 더 깊은 곳까지 존재하며 그 깊이는 35 μm 이상인 것으로 확인되었다.이러한 결과를 바탕으로, 팩 시멘테이션에서 크롬계 물질로 크롬 및 철 또는 크롬, 철 또는 바나듐을 혼합하여 코팅하면, 크로마이징이 되는 SUJ2의 깊이가 더 깊어지며, 스크린 플라즈마로 형성되는 침질탄화층 또는 침탄화층의 두께는 약 1 μm인 것으로 판단할 수 있다.[실험예 4]팩 시멘테이션 및 스크린 플라즈마로 제조된 코팅층을 포함하는 SUS316의 단면 형상 및 코팅층의 원소 함량 분석코팅층이 형성된 SUS316의 단면 형상 및 깊이에 따른 원소 함량을 분석하기 위하여 코팅층을 포함하는 SUS316을 마운팅(mounting)한 후 왕수로 에칭하여 단면이 드러난 샘플을 제작하였다. 상기 샘플의 단면 형상을 광학 현미경(Optical Microscope)을 사용하여 분석하였고, 글로우 방전 분광분석법(Glow Discharge Optical Emission Spectrometry, GD-OES)으로 원소 함량 분석을 실시하였다.도 20은 제조예 4(SUS316-Cr-SPNC)의 단면 형상을 나타낸 이미지이고, 도 21은 제조예 4의 깊이에 따른 원소 함량을 나타낸 그래프이다. 또한, 도 22는 제조예 5(SUS316-Cr-Fe-SPNC)의 단면 형상을 나타낸 이미지이고, 도 23은 제조예 5의 깊이에 따른 원소 함량을 나타낸 그래프이다. 또한, 도 24는 제조예 6(SUS316-Cr-Fe-V-SPNC)의 단면 형상을 나타낸 이미지이고, 도 25는 제조예 6의 깊이에 따른 원소 함량을 나타낸 그래프이다.도 20 내지 도 25를 참조하면, 제조예 4의 크롬 코팅층 및 침질탄화층이 존재하는 제조예 4의 최표면에서 크롬 원소의 함량이 20 wt% 이상 존재하는 것을 확인하였으며, 크롬 코팅층의 두께는 60 μm 이상인 것을 확인하였다. 또한, SUS316에 코팅된 코팅층이 균일하게 형성된 것을 확인하였다. 팩 시멘테이션으로 형성된 크롬계 코팅층에 철(Fe)이 포함된 제조예 5는 SUS316의 최표면에 철(Fe)의 함량이 90 wt% 이상 존재하지만 그 두께는 매우 얇으며, 질소 및 탄소의 원소도 5 wt% 정도 존재하는 것을 확인하였다. 제조예 5의 코팅층의 최표면에서부터 1 μm 깊이 이후부터는 크롬 원소의 양이 다른 원소보다 많으며, 크롬 코팅층이 60 μm 이상으로 존재하는 것을 확인하였다. 또한, 제조예 5는 바나듐 코팅층이 최표면에서 70 wt% 이상 존재하며, 제조예 5의 코팅층의 최표면에서부터 10 μm 깊이 이후부터 원소의 함량이 균일한 코팅층이 형성되는 것을 확인하였다.도 26은 비교예 6(SUS316-Cr-SPC)의 단면 형상을 나타낸 이미지이고, 도 27은 비교예 6의 코팅층의 원소 함량을 나타낸 그래프이다. 또한, 도 28은 비교예 7(SUS316-Cr-Fe-SPC)의 단면 형상을 나타낸 이미지이고, 도 29는 비교예 7의 코팅층의 원소 함량을 나타낸 그래프이다. 또한, 도 30은 비교예 8(SUS316-Cr-Fe-V-SPC)의 단면 형상을 나타낸 이미지이고, 도 31은 비교예 8의 코팅층의 원소 함량을 나타낸 그래프이다.도 20 내지 도 31을 참조하면, 스크린 플라즈마로 침질탄화층 또는 침탄화층이 형성된 SUS316의 단면 형상은 유사한 것으로 확인되었다. 또한, 제조예 4 및 비교예 6, 제조예 5 및 비교예 7 또는 제조예 6 및 비교예 8의 코팅층의 원소 함량은 탄소를 제외하고 유사한 수준으로 확인되었다.이러한 결과를 바탕으로, 팩 시멘테이션에서 크롬계 물질로 크롬 및 철 또는 크롬, 철 또는 바나듐을 혼합하여 코팅하면, 크로마이징이 되는 SUS316의 깊이가 더 깊어지며, 스크린 플라즈마로 형성되는 침질탄화층 또는 침탄화층의 두께는 약 1 μm인 것으로 판단할 수 있다.[실험예 5]팩 시멘테이션 및 스크린 플라즈마로 제조된 코팅층을 포함하는 SUJ2의 마찰계수 분석코팅층의 마찰계수는 제품과 고경도 베어링 볼의 상대마찰계수를 측정하는 볼온디스크(Ball-on-Disk) 방법을 이용하였다. 볼온디스크(Ball-on-Disk) 방법은 6 mm 직경의 STB 2 볼(ball)을 이용하여. 선속도 10 mm/sec, 1N 하중로 구동하고, 이 때 상대습도는 50 %의 마모조건을 유지되도록 항온 항습실에서 마찰계수를 측정하는 방법이다.도 32는 제조예 1(SUJ2-Cr-SPNC)의 마찰계수를 측정한 그래프이고, 도 33은 제조예 2(SUJ2-Cr-Fe-SPNC)의 마찰계수를 측정한 그래프이며, 도 34는 제조예 3(SUJ2-Cr-Fe-V-SPNC)의 마찰계수를 측정한 그래프이다. 도 35는 비교예 1(SUJ2-Cr-SPC)의 마찰계수를 측정한 그래프이고, 도 36은 비교예 4(SUJ2-Cr-Fe-SPC)의 마찰계수를 측정한 그래프이며, 도 37은 비교예 5(SUJ2-Cr-Fe-V-SPC)의 마찰계수를 측정한 그래프이다.도 32 내지 도 37을 참조하면, 크롬 코팅층 및 침질탄화층이 존재하는 제조예 1의 마찰계수는 0.5이며, 크롬 코팅층 및 침탄화층이 존재하는 비교예 2의 마찰계수는 0.6이다. 또한, 크롬-철 코팅층 및 침질탄화층이 존재하는 제조예 2의 마찰계수는 0.6이며, 크롬-철 코팅층 및 침탄화층이 존재하는 비교예 4의 마찰계수는 0.7이다. 또한, 크롬-철-바나듐 코팅층 및 침질탄화층이 존재하는 제조예 3의 마찰계수는 0.4이며, 크롬-철-바나듐 코팅층 및 침탄화층이 존재하는 비교예 5의 마찰계수는 0.6이다.이러한 결과로, 크롬-철-바나듐 코팅층 및 침질탄화층이 형성된 제조예 3의 마찰계수가 제조예 1 및 제조예 2보다 낮은 값을 나타내는 것을 확인하였다. 또한, 침질탄화층이 형성된 제조예 1, 제조예 2 및 제조예 3이 질소가 제외된 침탄화층이 형성된 비교예 1, 비교예 4 및 비교예 5보다 마찰계수가 낮은 값을 나타내는 것을 확인하였다. 이와 같은 결과는 팩 시멘테이션에서 크롬계 물질로 크롬 및 철 또는 크롬, 철 또는 바나듐을 혼합하여 코팅하면, 마찰계수가 낮아지는 것으로 판단할 수 있다. 특히 스크린 플라즈마에서 질소 및 탄소를 모투 침투시켜 침질탄화층이 형성된 SUJ2가 탄소만을 침투시켜 침탄화층이 형성된 SUJ2보다 마찰계수가 낮아지며, SUJ2의 마찰계수를 저감시키기 위해서는 SUJ2에 질소 및 탄소를 모두 침투시켜 침질탄화층을 형성하는 것이 바람직한 것으로 판단할 수 있다. 도 38은 팩 시멘테이션을 수행하지 않고 스크린 플라즈마로 침질탄화층을 형성한 비교예 2(SUJ2-SPNC)의 마찰계수를 측정한 그래프이고, 도 39는 팩 시멘테이션을 수행하지 않고 스크린 플라즈마로 침탄화층을 형성한 비교예 3(SUJ2-SPC)의 마찰계수를 측정한 그래프이다.도 32 및 도 38 내지 도 39를 참조하면, 팩 시멘테이션을 수행하지 않고 스크린 플라즈마로 침질탄화층을 형성한 비교예 2의 마찰계수는 0.6이며, 질소를 제외한 침탄화층을 형성한 비교예 3의 마찰계수는 또한 0.6이다.이러한 결과로, 스크린 플라즈마만을 수행하여 침질탄화층 또는 침탄화층이 형성된 SUJ2는 팩 시멘테이션 및 스크린 플라즈마를 모두 수행한 SUJ2 보다 마찰계수가 높은 것으로 판단할 수 있다. 이와 같은 결과는 SUJ2의 마찰계수를 저감시키기 위해서는 팩 시멘테이션 및 스크린 플라즈마를 모두 수행하는 것이 바람직한 것으로 판단할 수 있다.[실험예 6]팩 시멘테이션 및 스크린 플라즈마로 제조된 코팅층을 포함하는 SUS316의 마찰계수 분석코팅층의 마찰계수는 제품과 고경도 스테인리스 볼의 상대마찰계수를 측정하는 볼온디스크(Ball-on-Disk) 방법을 이용하였다. 볼온디스크(Ball-on-Disk) 방법은 6 mm 직경의 STS 316 볼(ball)을 이용하여. 선속도 10 mm/sec, 1N 하중로 구동하고, 이 때 상대습도는 50 %의 마모조건을 유지되도록 항온 항습실에서 마찰계수를 측정하는 방법이다.도 40은 제조예 4(SUS316-Cr-SPNC)의 마찰계수를 측정한 그래프이고, 도 41은 제조예 5(SUS316-Cr-Fe-SPNC)의 마찰계수를 측정한 그래프이며, 도 42는 제조예 6(SUS316-Cr-Fe-V-SPNC)의 마찰계수를 측정한 그래프이다. 도 43은 비교예 6(SUS316-Cr-SPC)의 마찰계수를 측정한 그래프이고, 도 44는 비교예 7(SUS316-Cr-Fe-SPC)의 마찰계수를 측정한 그래프이며, 도 45는 비교예 8(SUS316-Cr-Fe-V-SPC)의 마찰계수를 측정한 그래프이다.도 40 내지 도 45를 참조하면, 크롬 코팅층 및 침질탄화층이 존재하는 제조예 4의 마찰계수는 0.6이며, 크롬 코팅층 및 침탄화층이 존재하는 비교예 6의 마찰계수는 0.6이다. 또한, 크롬-철 코팅층 및 침질탄화층이 존재하는 제조예 5의 마찰계수는 0.4이며, 크롬-철 코팅층 및 침탄화층이 존재하는 비교예 7의 마찰계수는 0.6이다. 또한, 크롬-철-바나듐 코팅층 및 침질탄화층이 존재하는 제조예 6의 마찰계수는 0.7이며, 크롬-철-바나듐 코팅층 및 침탄화층이 존재하는 비교예 8의 마찰계수는 0.7이다.이러한 결과로, 크롬-철 코팅층 및 침질탄화층이 형성된 제조예 5의 마찰계수가 제조예 4 및 제조예 6보다 낮은 값을 나타내는 것을 확인하였다. 또한, 침질탄화층이 형성된 제조예 5가 질소를 제외한 침탄화층이 형성된 비교예 7보다 마찰계수가 낮은 값을 나타내는 것을 확인하였다. 크롬 코팅층 및 크롬-철-바나듐 코팅층을 포함하는 제조예 4 및 비교예 6 또는 제조예 6 및 비교예 8은 침질탄화층 및 침탄화층에 형성에 따른 마찰계수의 차이가 나타나지 않는 것으로 확인되었다.이와 같은 결과는 팩 시멘테이션에서 크롬계 물질로 크롬 및 철을 혼합하여 코팅하면, 마찰계수가 낮아지는 것으로 판단할 수 있다. 특히 스크린 플라즈마에서 크롬-철 코팅층 상에 질소 및 탄소를 모투 침투시켜 침질탄화층이 형성된 SUS316이 탄소만을 침투시켜 침탄화층이 형성된 SUS316보다 마찰계수가 낮아지며, SUS316의 마찰계수를 저감시키기 위해서는 SUS316에 질소 및 탄소를 모두 침투시켜 침질탄화층을 형성하는 것이 바람직한 것으로 판단할 수 있다.[실험예 7]팩 시멘테이션 및 스크린 플라즈마로 제조된 코팅층을 포함하는 SUJ2의 경도 분석코팅층이 형성된 SUJ2의 경도를 분석하기 위해 마이크로 비커스 경도 측정 방법을 이용하여 경도를 측정하였다. 마이크로 비커스 경도 측정 방법은 경도를 측정하고자 하는 물질에 피라미드형 다이아몬드 인덴터로 일정 하중을 가해 새겨진 크기를 계산해서, 물질의 단단함을 측정하는 방법이다.표 1은 SUJ2 철계 합금을 이용하여 팩 시멘테이션 및 스크린 플라즈마를 실시하거나, 스크린 플라즈마만을 실시한 각 실시예들의 경도값을 나타낸 표이다.실시예경도 (HV)실시예경도 (HV)제조예 12377비교예 21133비교예 12397비교예 3705표 1을 참조하면, 팩 시멘테이션을 수행하지 않고 스크린 플라즈마를 이용하여 침질탄화층을 제조한 비교예 2 및 침탄화층을 제조한 비교예 3보다 팩 시멘테이션 및 스크린 플라즈마를 함께 수행하여 침질탄화층을 제조한 제조예 1 및 침탄화층을 제조한 비교예 1의 경도 값이 향상되었다.이러한 결과를 바탕으로, 팩 시멘테이션 및 스크린 플라즈마를 함께 수행하면 스크린 플라즈마 만을 수행할 때보다 SUJ2의 경도가 향상되는 것으로 판단할 수 있다.[실험예 8]팩 시멘테이션 및 스크린 플라즈마로 제조된 코팅층을 포함하는 SUS316의 경도 분석코팅층이 형성된 SUS316의 경도를 분석하기 위해 상기 실험예 7과 동일한 방법을 이용하여 경도를 측정하였다.표 2는 SUS316 철계 합금을 이용하여 팩 시멘테이션 및 스크린 플라즈마를 실시한 각 실시예들의 경도값을 나타낸 표이다.실시예경도 (HV)실시예경도 (HV)제조예 41510비교예 61674제조예 51499비교예 71853제조예 61496비교예 81156표 2를 참조하면, 팩 시멘테이션 후 스크린 플라즈마를 이용하여 침질탄화 또느 침탄화층을 형성하였을 때, 일반적인 SUS316의 경도값인 800 HV 보다 높은 경도 값을 나타내는 것을 확인하였다.이러한 결과를 바탕으로, 팩 시멘테이션 및 스크린 플라즈마를 함께 수행하면 SUS316의 경도가 향상되는 것으로 판단할 수 있다.따라서, 본 발명의 제조예 및 실험예를 참조하면, 팩 시멘테이션 및 스크린 플라즈마를 이용하여 철계 합금 상에 크롬계 코팅층 및 침질탄화층을 제조할 수 있다. 또한, 철계 합금을 SUS316으로 이용하면 크로마이징된 크롬계 코팅층이 60 μm 이상의 두께로 형성될 수 있다. 또한 크롬계 코팅층 및 침질탄화층이 형성된 철계 합금의 마찰계수는 최소 0.4 수준으로 낮아지는 특성을 나타내고, 1450 HV 이상의 향상된 경도 특성을 나타내는 것을 확인하였다.전술한 본 발명의 설명은 예시를 위한 것이며, 본 발명이 속하는 기술분야의 통상의 지식을 가진 자는 본 발명의 기술적 사상이나 필수적인 특징을 변경하지 않고서 다른 구체적인 형태로 쉽게 변형이 가능하다는 것을 이해할 수 있을 것이다.  그러므로 이상에서 기술한 실시예들은 모든 면에서 예시적인 것이며 한정적이 아닌 것으로 이해해야만 한다. 예를 들어, 단일형으로 설명되어 있는 각 구성 요소는 분산되어 실시될 수도 있으며, 마찬가지로 분산된 것으로 설명되어 있는 구성 요소들도 결합된 형태로 실시될 수 있다.본 발명의 범위는 후술하는 특허청구범위에 의하여 나타내어지며, 특허청구범위의 의미 및 범위 그리고 그 균등 개념으로부터 도출되는 모든 변경 또는 변형된 형태가 본 발명의 범위에 포함되는 것으로 해석되어야 한다.
[ 부호의 설명 ]
1 : 스크린 플라즈마 장치10 : 진공 챔버20 : 스크린     30 : 히터40 : 진공 펌프50 : 캐소드 전원부60 : 히터 전원부70 : 이중 스크린71 : 외통72 : 내통2 : 철계 합금